"凝集剤組成物であって、ケイ素含有重合体を水相中に有する1番目の油中水エマルジョンとアニオン性重合体を水相中に有する2番目の油中水エマルジョンの混合物を含有して成っていて前記ケイ素含有重合体と前記アニオン性重合体が組成物中に100:1から1:100の範囲の重量比で存在する凝集剤組成物。ケイ素含有重合体とアニオン性重合体を含有して成る凝集剤組成物であって、アニオン性重合体を含有して成る油中水エマルジョンと油と界面活性剤を混合することで1番目のエマルジョンを生じさせそして前記1番目のエマルジョンをケイ素含有重合体を含有して成る水溶液と混合することで生じさせた凝集剤組成物。前記ケイ素含有重合体と前記アニオン性重合体が組成物中に10:1から1:10の範囲の重量比で存在する請求項1または2記載の凝集剤組成物。前記ケイ素含有重合体が-SiOR3基を含有して成る請求項1または2記載の凝集剤組成物。Rが独立して水素、C1-20アルキル、C2-20アルケニル、C6-12アリール、C7-20アラルキル、I族の金属イオン、II族の金属イオンおよびNR’4から成る群より選択されかつR’が独立して水素、C1-20アルキル、C2-20アルケニル、C6-12アリールおよびC7-20アラルキルから成る群より選択されかつRおよびR’が独立して置換されていないか、ヒドロキシで置換されているか或はベータ位がヒドロキシで置換されている請求項4記載の凝集剤組成物。RがNa、KおよびNH4から成る群より選択される請求項5記載の凝集剤組成物。前記ケイ素含有重合体がケイ素含有ポリエチレンイミン、ビニルトリエトキシシラン共重合体、アクリル酸とトリエトキシシリルプロピルアクリルアミドの共重合体、アクリル酸とトリエトキシビニルシランの共重合体、ケイ素含有多糖、ケイ素含有スチレン/無水マレイン酸共重合体、ケイ素含有無水マレイン酸/アルキルビニルエーテル共重合体およびこれらの混合物から成る群より選択される請求項1または2記載の凝集剤組成物。前記1番目のエマルジョンの前記ケイ素含有重合体の重量平均分子量が約1000以上である請求項1または2記載の凝集剤組成物。前記アニオン性重合体がヒドロキサム化重合体である請求項1または2記載の凝集剤組成物。前記アニオン性重合体がヒドロキサム化ポリアクリルアミドである請求項1または2記載の凝集剤組成物。前記アニオン性重合体がポリアクリレート、ポリアクリルアミド-コ-アクリレートおよびこれらの混合物から成る群より選択される請求項1または2記載の凝集剤組成物。前記アニオン性重合体がアニオン性繰り返し単位を少なくとも約50含有して成る請求項1または2記載の凝集剤組成物。凝集方法であって、請求項1または2記載の凝集剤組成物を逆転させることで前記ケイ素含有重合体と前記アニオン性重合体を含有して成る水溶液を生じさせ、そして前記溶液をアルミナ製造工程における工程流れと混合する、ことを含んで成っていて、その中に懸濁している固体の少なくとも一部を凝集させるに有効な量で前記凝集剤組成物を混合する凝集方法。前記固体が赤泥、アルミノケイ酸ナトリウム、ケイ酸カルシウム、アルミノケイ酸カルシウム、酸化チタンおよびこれらの混合物から成る群より選択される請求項13記載の凝集方法。更に、凝集させた固体の少なくとも一部を分離することも含んで成る請求項13記載の凝集方法。前記ケイ素含有重合体をケイ素含有ポリエチレンイミン、ビニルトリエトキシシラン共重合体、アクリル酸とトリエトキシシリルプロピルアクリルアミドの共重合体、アクリル酸とトリエトキシビニルシランの共重合体、ケイ素含有多糖、ケイ素含有スチレン/無水マレイン酸共重合体、ケイ素含有無水マレイン酸/アルキルビニルエーテル共重合体およびこれらの混合物から成る群より選択する請求項13記載の凝集方法。前記アニオン性重合体がヒドロキサム化ポリアクリルアミドである請求項13記載の凝集方法。前記アニオン性重合体をポリアクリレート、ポリアクリルアミド-コ-アクリレートおよびこれらの混合物から成る群より選択する請求項13記載の凝集方法。凝集方法であって、請求項1または2記載の凝集剤組成物をアルミナ製造工程における工程流れと混合することを含んで成っていて、その中に懸濁している固体の少なくとも一部を凝集させるに有効な量で前記凝集剤組成物を混合する凝集方法。油中水エマルジョン凝集剤組成物であって、水相中にケイ素含有重合体とアニオン性重合体を含有して成っていて前記ケイ素含有重合体と前記アニオン性重合体の重量比が1:100から100:1の範囲内である油中水エマルジョン凝集剤組成物。ケイ素含有重合体溶液Na形態のケイ素含有重合体の調製14.85gの無水マレイン酸と15.15gのスチレンをトルエンに入れることで生じさせた溶液を反応槽に仕込んだ。その溶液を70°Cに加熱しながらそれに窒素を吹き込むことで脱酸素を45分間受けさせた。0.45gのラウロイルパーオキサイドを7.5gのトルエンに入れることで生じさせた脱酸素溶液を添加することで重合を開始させたが、発熱反応であることから温度が上昇した。その溶液を工程全体に渡って機械的に撹拌した。その反応物を73-77°Cに必要に応じて冷却もしくは加熱を行うことで1.5時間維持した。1.5時間後の反応物に63.44gのトルエンを添加した後、0.22gのラウロイルパーオキサイドを3.75gのトルエンに入れることで生じさせた溶液を添加した。その反応物を100-105°Cに加熱し、その状態に1時間保持した後、50°Cに冷却した。10.16gの3-アミノプロピルトリエトキシシランと0.77gのジプロピルアミンを48.09gのトルエンに入れることで生じさせた溶液を加えた後の反応物を100-103°Cに加熱して、その状態に0.5時間保持した。40°Cに冷却した後の反応物に4重量/重量の水酸化ナトリウム水溶液を386.12g滴下した。この滴下が終了した後に温度を40°Cに更に1時間維持すると結果としてトルエンの透明な上部層と乳状の下部水層が生じた。その下部の水層を分離した後、60°Cで真空蒸留を行って水のいくらかおよびトルエンの全部を除去することで、最終的にケイ素含有重合体が入っている水溶液を282g得た。ケイ素含有重合体溶液K形態のケイ素含有重合体の調製カリウムK形態のケイ素含有重合体の調製を4のNaOH溶液を添加する代わりに7重量/重量の水酸化カリウムKOH水溶液を309.5g添加する以外は実施例1と同様にして実施した。ケイ素含有重合体Na形態のケイ素含有重合体が入っているエマルジョンの調製ケイ素含有重合体が入っているエマルジョンを生じさせる目的で、0.68gのLumulse商標POE2LambentTechnologiesGurnee、ILのオレイルアミン/エチレンオキサイド反応生成物を12.96gのExxsol商標D-80油ExxonMobilChemicalCompanyHoustonTXのに入れることで生じさせた溶液を撹拌しながらこれに実施例1で得たケイ素含有重合体溶液を40g加えた。手持ち高速ホモジナイザーを前記混合物の中に入れてHIで30秒間作動させることで、注ぎ込むことが可能な不透明な白色の油中水エマルジョンを生じさせた。前記ホモジナイザーはローター-ステーター型であり、それの製品名はBioHomogenizerであり、これはBioSpecProductsBartlesville、Oklahomaから入手可能である。ケイ素含有重合体Na形態のケイ素含有重合体が入っているエマルジョンの調製ケイ素含有重合体が入っているエマルジョンを生じさせる目的で、0.68gのLumulse商標POE2LambentTechnologiesGurnee、ILのオレイルアミン/エチレンオキサイド反応生成物を12.96gのExxsol商標D-80油ExxonMobilChemicalCompanyHoustonTXのに入れることで生じさせた溶液を撹拌しながらこれに実施例2で得たケイ素含有重合体溶液を40g加えた。手持ち高速ホモジナイザーを前記混合物の中に入れてHIで30秒間作動させることで、注ぎ込むことが可能な不透明な白色の油中水エマルジョンを生じさせた。前記ホモジナイザーはローター-ステーター型であり、それの製品名はBioHomogenizerであり、これはBioSpecProductsBartlesville、Oklahomaから入手可能である。ケイ素含有重合体Na形態のケイ素含有重合体が入っているエマルジョンの調製ケイ素含有重合体が入っているエマルジョンを生じさせる目的で、1.93gのLumulsePOE2LambentTechnologiesGurnee、ILのオレイルアミン/エチレンオキサイド反応生成物を22.75gのExxsolD-80油ExxonMobilChemicalCompanyHoustonTXのに入れることで生じさせた溶液を撹拌しながらこれに実施例1で得たケイ素含有重合体溶液を70g加えた。次に、手持ちホモジナイザーを前記混合物の中に入れてHI10,000rpmで30秒間作動させることで、注ぎ込むことが可能な不透明な白色の油中水エマルジョンを生じさせた。前記ホモジナイザーはローター-ステーター型であり、それの製品名はBioHomogenizerであり、これはBioSpecProductsBartlesville、Oklahomaから入手可能である。均一になった後のエマルジョンを350rpmで機械的に撹拌しながらこれに1.44gのSurfonicN-95HuntsmanPerformanceProductsTheWoodlands、Texasの逆界面活性剤を滴下することで配合を完了した。ケイ素含有重合体K形態のケイ素含有重合体が入っているエマルジョンの調製ケイ素含有重合体が入っているエマルジョンを生じさせる目的で、1.93gのLumulsePOE2LambentTechnologiesGurnee、ILのオレイルアミン/エチレンオキサイド反応生成物を22.75gのExxsolD-80油ExxonMobilChemicalCompanyHoustonTXのに入れることで生じさせた溶液を撹拌しながらこれに実施例2で得た重合体溶液を70g加えた。次に、手持ちホモジナイザーを前記混合物の中に入れてHI10,000rpmで30秒間作動させることで、注ぎ込むことが可能な不透明な白色の油中水エマルジョンを生じさせた。前記ホモジナイザーはローター-ステーター型であり、それの製品名はBioHomogenizerであり、これはBioSpecProductsBartlesville、Oklahomaから入手可能である。均一になった後のエマルジョンを350rpmで機械的に撹拌しながらこれに1.44gのSurfonicN-95HuntsmanPerformanceProductsTheWoodlands、Texasの逆界面活性剤を滴下することで配合を完了した。ケイ素含有重合体Na形態エマルジョンとHXPAMエマルジョンのエマルジョン混合物の調製実施例3で得たケイ素含有重合体エマルジョンをある量以下の表1に示す如きでジャーに入れて、示す量のHX-400エマルジョンを加えた後、ガラス棒で30秒間激しく撹拌した。表に示す3ケース1:1、1:2、2:1の混合物全部に関して、注ぎ込むことが可能な不透明の白色液状エマルジョン混合物を得た。ケイ素含有重合体K形態エマルジョンとHXPAMエマルジョンのエマルジョン混合物の調製実施例4で得たケイ素含有重合体エマルジョンをある量以下の表2に示す如きでジャーに入れて、示す量のHX-400エマルジョンを加えた後、ガラス棒で30秒間激しく撹拌した。表に示す3ケース1:1、1:2、2:1の混合物全部に関して、注ぎ込むことが可能な不透明の白色液状エマルジョン混合物を得た。ケイ素含有重合体Na形態エマルジョンとポリアクリレートエマルジョンのエマルジョン混合物の調製実施例3で得たケイ素含有重合体エマルジョンをある量以下の表3に示す如きでジャーに入れて、示す量のSuperfloc1227エマルジョンを加えた後、ガラス棒で30秒間激しく撹拌した。表に示す3ケース1:1、1:2、2:1の混合物全部に関して、注ぎ込むことが可能な不透明の白色液状エマルジョン混合物を得た。ケイ素含有重合体K形態エマルジョンとポリアクリレートエマルジョンのエマルジョン混合物の調製実施例4で得たケイ素含有重合体エマルジョンをある量以下の表4に示す如きでジャーに入れて、示す量のSuperfloc1227エマルジョンを加えた後、ガラス棒で30秒間激しく撹拌した。表に示す3ケース1:1、1:2、2:1の混合物全部に関して、注ぎ込むことが可能な不透明の白色液状エマルジョン混合物を得た。ケイ素含有重合体Na形態エマルジョンとHXPAMエマルジョンのエマルジョン混合物の調製実施例5で得たケイ素含有重合体エマルジョンをある量以下の表5に示す如きでジャーに入れて、示す量のHX-300エマルジョンを加えた後、ガラス棒で30秒間激しく撹拌した。表に示す3ケース1:1、1:2、2:1の混合物全部に関して、注ぎ込むことが可能な不透明の白色液状エマルジョン混合物を得た。ケイ素含有重合体K形態エマルジョンとHXPAMエマルジョンのエマルジョン混合物の調製実施例6で得たケイ素含有重合体エマルジョンをある量以下の表6に示す如きでジャーに入れて、示す量のHX-300エマルジョンを加えた後、ガラス棒で30秒間激しく撹拌した。表に示す3ケース1:1、1:2、2:1の混合物全部に関して、注ぎ込むことが可能な不透明の白色液状エマルジョン混合物を得た。ケイ素含有重合体Na形態エマルジョンとポリアクリレートエマルジョンのエマルジョン混合物の調製実施例5で得たケイ素含有重合体エマルジョンをある量以下の表7に示す如きでジャーに入れて、示す量のSuperfloc1227エマルジョンを加えた後、ガラス棒で30秒間激しく撹拌した。表に示す3ケース1:1、1:2、2:1の混合物全部に関して、注ぎ込むことが可能な不透明の白色液状エマルジョン混合物を得た。ケイ素含有重合体K形態エマルジョンとポリアクリレートエマルジョンのエマルジョン混合物の調製実施例6で得たケイ素含有重合体エマルジョンをある量以下の表8に示す如きでジャーに入れて、示す量のSuperfloc1227エマルジョンを加えた後、ガラス棒で30秒間激しく撹拌した。表に示す3ケース1:1、1:2、2:1の混合物全部に関して、注ぎ込むことが可能な不透明の白色液状エマルジョン混合物を得た。ケイ素含有重合体溶液とHXPAMエマルジョンの液状混合物の調製1.71gのLumulsePOE2を49.63gのExxsolD-80油に溶解させた後、この溶液を140gのHX-200エマルジョンCytecの商業的サンプルに撹拌しながらゆっくり加えた。撹拌を更に10分間実施した後、実施例1で得た前記ケイ素含有重合体溶液を140gの量で前記エマルジョンに撹拌しながら滴下することで注ぎ込むことが可能な不透明な白色のエマルジョンを得た。[比較実施例A]ケイ素含有重合体溶液とHXPAMエマルジョンの液状混合物の調製の試み溶液とエマルジョンが1:1、1:2および2:1の液状混合物を生じさせる試みとして、実施例1の重合体水溶液をHX-400エマルジョンCytecIndustries,Inc.NewJersey、米国に撹拌しながら加えた。この3ケース全部で、結果としてもたらされたエマルジョンがゲル化したことで粘性のある固体が生じた。[比較実施例B]ケイ素含有重合体溶液とポリアクリレートエマルジョンの液状混合物の調製の試み溶液とエマルジョンが1:1、1:2および2:1の液状混合物を生じさせる試みとして、実施例1の重合体水溶液をポリアクリレートエマルジョンCytecIndustries,Inc.の商業的サンプルであるSuperfloc1227に撹拌しながら加えた。この3ケース全部で、その結果としてエマルジョンがゲル化したことで粘性のある固体が生じた。ケイ素を含有するPEIが基になった重合体溶液の調製44gのEpominP-1050NipponShokubaiから商業的に入手可能なポリエチレンイミンPEIが50重量入っている水溶液と522.8gの水で生じさせた溶液を反応槽に仕込んだ。撹拌を行いながら50重量の水酸化ナトリウム水溶液を64.94gの量で温度が40Cを超えないような添加速度でゆっくり加えた。次に、撹拌を行いながら3-グリシジルオキシプロピルトリメトキシシランを42.24gの量で温度が40Cを超えないような添加速度でゆっくり加えた。添加が終了した後の溶液を室温で更に6時間撹拌した。ケイ素を含有するPEIが基になった重合体溶液のエマルジョンの調製ケイ素含有重合体が入っているエマルジョンを生じさせる目的で、0.83gのLumulsePOE2LambentTechnologiesGurnee、ILのオレイルアミン/エチレンオキサイド反応生成物を9.75gのExxsolD-80油ExxonMobilChemicalCompanyHoustonTXのに入れることで生じさせた溶液を撹拌しながらこれに実施例6で得たケイ素含有重合体溶液を30g加えた。次に、手持ちホモジナイザーを前記混合物の中に入れてHI10,000rpmで30秒間作動させることで、注ぎ込むことが可能な不透明な白色の油中水エマルジョンを生じさせた。前記ホモジナイザーはローター-ステーター型であり、それの製品名はBioHomogenizerであり、これはBioSpecProductsBartlesville、Oklahomaから入手可能である。均一になった後のエマルジョンを機械的に撹拌しながらこれに0.62gのSurfonicN-95HuntsmanPerformanceProductsTheWoodlands、Texasの逆界面活性剤を滴下することで配合を完了した。ケイ素を含有するPEIが基になった重合体のエマルジョンとHXPAMエマルジョンのエマルジョン混合物の調製実施例17で得たケイ素含有重合体エマルジョンをある量以下の表9に示す如きでジャーに入れて、示す量のHX-200エマルジョンを加えた後、ガラス棒で30秒間激しく撹拌した。表に示す3ケース1:1、1:2、2:1の混合物全部に関して、注ぎ込むことが可能な不透明の白色液状エマルジョン混合物を得た。本明細書で引用する文献は全部引用することによって全体が本明細書に組み入れられる。引用することによって組み入れた公開および特許もしくは特許出願が本明細書に含めた開示に相反する度合で本明細書はそのような相反する資料のいずれよりも優先しそして/または上位にあることを意図する。本明細書で用いる如き用語含有して成るは包含、含有またはで特徴づけられると同義語であり、包含的または変更可能であり、追加的要素も列挙しなかった要素も方法の段階も排除するものでない。本明細書および請求項で用いる材料、反応条件などの量を表すあらゆる数値は全て用語約による修飾を受けていると理解されるべきである。従って、反対であると示さない限り、本明細書および添付請求項に示す数値パラメーターは近似値であり、これは本発明で得ることを探求する所望特性に応じて変わり得る。最低限でも、相当物の原則を本請求項の範囲に適用することを制限する企てとしてではなく、各数値パラメーターは有効数字の数および通常の四捨五入のやり方を考慮して解釈されるべきである。この上で行った説明に本発明のいくつかの方法および物質を開示している。本発明は方法および物質の点で修正を受け易いばかりでなく製造方法および装置の点でも変更を受け易い。そのような修正は本明細書に開示する発明の開示または実施を考慮することで当業者に明らかになるであろう。従って、本発明を本明細書に開示する具体的態様に限定することを意図するものでなく、添付請求項に具体的に示す如き本発明の真の範囲および精神の範囲内に入るあらゆる修正形および代替形の全部を本発明に包含させることを意図する。"